(57)【特許請求の範囲】
【請求項１】
顔料分散組成物、アルカリ可溶性樹脂、光重合性化合物、光重合開始剤、および溶剤を含み、
前記顔料分散組成物は、緑色顔料、黄色顔料および黒色顔料とを含み
前記アルカリ可溶性樹脂の重量平均分子量は１０，０００〜３０，０００であり、酸価は５０〜１５０ｍｇＫＯＨ／ｇであり、
前記光重合開始剤は、オキシムエステル系化合物を含む、緑色感光性樹脂組成物であって、
前記緑色感光性樹脂組成物は２．２μｍの厚さを有する硬化膜に形成時に、３８０ｎｍ〜４８０ｎｍの波長におけるスペクトル透過率と５８０ｎｍ〜７８０ｎｍの波長におけるスペクトル透過率が２５％以下であり、５００ｎｍ〜５６０ｎｍの波長におけるスペクトル透過率が３０％以上７０％未満であることを特徴とする外光反射防止効果に優れた緑色感光性樹脂組成物。
【請求項２】
前記黒色顔料は、色材の固形分総重量を基準として０．５〜１０重量％であることを特徴とする請求項１に記載の外光反射防止効果に優れた緑色感光性樹脂組成物。
【請求項３】
前記緑色顔料および黄色顔料と、黒色顔料との重量比は９９．９〜８０：２０〜０．１であることを特徴とする請求項１または２に記載の外光反射防止効果に優れた緑色感光性樹脂組成物。
【請求項４】
緑色感光性樹脂組成物の固形分総重量を基準として、
顔料分散組成物１〜７０重量％、
アルカリ可溶性樹脂５〜８０重量％、
光重合性化合物５〜５０重量％、
アルカリ可溶性樹脂と光重合性化合物の固形分総含有量を基準として光重合開始剤０．１〜４０重量％、および
緑色感光性樹脂組成物を基準として溶剤２５〜８０重量％を含むことを特徴とする請求項１〜３のいずれか１項に記載の外光反射防止効果に優れた緑色感光性樹脂組成物。
【請求項５】
前記緑色顔料は、Ｃ．Ｉ．ピグメントグリーン３６、Ｃ．Ｉ．ピグメントグリーン５８、およびＣ．Ｉ．ピグメントグリーン５９からなる群より選択される１種以上を含むことを特徴とする請求項１〜４のいずれか１項に記載の外光反射防止効果に優れた緑色感光性樹脂組成物。
【請求項６】
前記黄色顔料は、Ｃ．Ｉ．ピグメントイエロー１３８、Ｃ．Ｉ．ピグメントイエロー１５０、およびＣ．Ｉ．ピグメントイエロー１８５からなる群より選択される１種以上を含むことを特徴とする請求項１〜５のいずれか１項に記載の外光反射防止効果に優れた緑色感光性樹脂組成物。
【請求項７】
前記黒色顔料は、赤色、青色および緑色を混合した顔料、Ｃ．Ｉ．ピグメントブラック１、Ｃ．Ｉ．ピグメントブラック７、カーボンブラック、有機ブラック、およびチタンブラックからなる群より選択される１種以上を含むことを特徴とする請求項１〜６のいずれか１項に記載の外光反射防止効果に優れた緑色感光性樹脂組成物。
【請求項８】
請求項１〜７のいずれか１項に記載の外光反射防止効果に優れた緑色感光性樹脂組成物を用いて製造されたカラーフィルタ。
【請求項９】
請求項８に記載のカラーフィルタを含むディスプレイ素子。
【請求項１０】
前記ディスプレイ素子は、フレキシブルディスプレイ素子であることを特徴とする請求項９に記載のディスプレイ素子。
【請求項１１】
前記ディスプレイ素子は、有機発光素子であることを特徴とする請求項９に記載のディスプレイ素子。
【発明の詳細な説明】
【技術分野】
【０００１】
本発明は、緑色感光性樹脂組成物、これを用いて製造されたカラーフィルタおよび前記カラーフィルタを含むディスプレイ素子に関する。
【背景技術】
【０００２】
最近は、フレキシブル（ｆｌｅｘｉｂｌｅ）素材のプラスチックなどのような柔軟な基板に表示部、配線などを形成して、紙のように曲がっても画像表示が可能なフレキシブルディスプレイ素子が、最近注目を集めている。
【０００３】
フレキシブルディスプレイ素子は、コンピュータのモニタおよびテレビだけでなく、個人携帯機器までその適用範囲が多様であり、特に、有機発光表示装置（Ｏｒｇａｎｉｃ  Ｌｉｇｈｔ  Ｅｍｉｔｔｉｎｇ  Ｄｉｓｐｌａｙ；ＯＬＥＤ）は、液晶表示装置（Ｌｉｑｕｉｄ  Ｃｒｙｓｔａｌ  Ｄｉｓｐｌａｙ；ＬＣＤ）とは異なって別の光源を必要としないため、相対的に薄い厚さに実現が可能であるという点で、フレキシブルディスプレイ素子に関して有機発光素子への研究が活発に進められている。
【０００４】
一方、フレキシブルディスプレイ素子が実際に適用されるためには、現在の多様なディスプレイ製品と比較した時、フルカラーの実現が可能で、消費電力が小さくなければならず、室外でも読みやすくなければならない。
【０００５】
この意味で、有機発光素子は、フルカラーの実現の可能性と低い消費電力、速い応答速度の利点を持っているため、フレキシブルディスプレイ素子の光源として最も有用な資源となっている。現在の有機発光素子は、有機発光素子を酸素と水分から保護するためのカプセルバリア（ｅｎｃａｐｓｕｌａｔｉｏｎ  ｂａｒｒｉｅｒ）層と、室外でも読みやすく（ｏｕｔｄｏｏｒ  ｒｅａｄａｂｉｌｉｔｙ）するために、高い明暗比（ｃｏｎｔｒａｓｔ  ｒａｔｉｏ）を維持するように偏光板（ｐｏｌａｒｉｚｅｒ）を必要とする。
【０００６】
ところが、硬い特性を有する偏光板を適用すると、フレキシブルディスプレイ素子の柔軟性が減少するという欠点が発生し得る。反面、偏光板を適用しなくなると、外部光がフレキシブルディスプレイ素子に透過して入ってきた後、再び反射していきながら、本来有機発光素子から出る光と混色になり、外部光源下での明暗比が大きく減少する。
【０００７】
これによって、最近これを改善する研究が活発に進められており、一例として、特許文献１では、緑色着色剤と黄色着色剤を含む着色剤、バインダー樹脂、およびブラックイソシアネート基を含むインク組成物を提示しており、特許文献２では、赤色着色剤と緑色着色剤を含む着色剤、バインダー樹脂、およびブラックイソシアネート基を含むインク組成物を提示している。しかし、前記先行技術の場合、高色再現性を実現するにあたって色材の選択範囲が制限されるという欠点とともに多様な色領域の実現が不足し、追加的にパターン形成性において線むしれおよびアンダーカットのような工程性が不足し、持続的な改善が当該技術分野で要求されている。
【先行技術文献】
【特許文献】
【０００８】
【特許文献１】韓国公開特許第１０−２０１３−０１３４４９４号公報
【特許文献２】韓国公開特許第１０−２０１３−０１３４４９８号公報
【発明の概要】
【発明が解決しようとする課題】
【０００９】
そこで、従来の緑色の高色再現性および工程性不足の問題点を解決し、偏光板の代替が可能でありながらも、外光反射防止効果が非常に優れた緑色感光性樹脂組成物を提供することを目的とする。
【００１０】
また、本発明は、前記緑色感光性樹脂組成物を用いて製造されたカラーフィルタおよび前記カラーフィルタを含むディスプレイ素子を提供することを目的とする。
【課題を解決するための手段】
【００１１】
本発明は、顔料分散組成物、アルカリ可溶性樹脂、光重合性化合物、光重合開始剤、および溶剤を含み、前記顔料分散組成物は、緑色顔料および黄色顔料からなる群より選択される１種以上と、黒色顔料とを含む、緑色感光性樹脂組成物であって、前記緑色感光性樹脂組成物は２．２μｍの厚さを有する硬化膜に形成時に、３８０ｎｍ〜４８０ｎｍの波長におけるスペクトル透過率と５８０ｎｍ〜７８０ｎｍの波長におけるスペクトル透過率が２５％以下であり、５００ｎｍ〜５６０ｎｍの波長におけるスペクトル透過率が３０％以上７０％未満であることを特徴とする緑色感光性樹脂組成物を提供する。
【００１２】
一実施形態は、前記緑色感光性樹脂組成物は２．２μｍの厚さを有する硬化膜に形成時に、３８０ｎｍ〜４８０ｎｍの波長におけるスペクトル透過率と５８０ｎｍ〜７８０ｎｍの波長におけるスペクトル透過率が２５％以下であり、５００ｎｍ〜５６０ｎｍの波長におけるスペクトル透過率が３０％以上７０％未満であってもよい。
【００１３】
一実施形態は、黒色顔料が、色材の固形分総含有量を基準として０．５〜１０重量％であってもよい。
【００１４】
他の実施形態は、緑色顔料および黄色顔料からなる群より選択される１種以上と黒色顔料との重量比は９９．９〜８０：２０〜０．１であってもよい。
【００１５】
さらに他の実施形態は、前記緑色感光性樹脂組成物が、緑色感光性樹脂組成物の固形分総重量を基準として、顔料分散組成物１〜７０重量％、アルカリ可溶性樹脂５〜８０重量％、光重合性化合物５〜５０重量％、アルカリ可溶性樹脂と光重合性化合物の固形分総含有量を基準として０．１〜４０重量％の光重合開始剤、および緑色感光性樹脂組成物を基準として溶剤２５〜８０重量％を含むものであってもよい。
【００１６】
さらに他の実施形態は、前記緑色顔料が、Ｃ．Ｉ．ピグメントグリーン３６、Ｃ．Ｉ．ピグメントグリーン５８、およびＣ．Ｉ．ピグメントグリーン５９からなる群より選択される１種以上を含むものであってもよい。
【００１７】
さらに他の実施形態は、前記黄色顔料が、Ｃ．Ｉ．ピグメントイエロー１３８、Ｃ．Ｉ．ピグメントイエロー１５０、およびＣ．Ｉ．ピグメントイエロー１８５からなる群より選択される１種以上を含むものであってもよい。
【００１８】
さらに他の実施形態は、前記黒色顔料が、赤色、青色および緑色を混合した顔料、Ｃ．Ｉ．ピグメントブラック１、Ｃ．Ｉ．ピグメントブラック７、カーボンブラック、有機ブラック、およびチタンブラックからなる群より選択される１種以上を含むものであってもよい。
【００１９】
また、本発明は、前記緑色感光性樹脂組成物を用いて製造されたカラーフィルタを提供する。
【００２０】
さらに、本発明は、前記カラーフィルタを含むディスプレイ素子を提供する。
【００２１】
一実施形態は、ディスプレイ素子が、フレキシブルディスプレイ素子であってもよい。
【００２２】
他の実施形態は、ディスプレイ素子が、有機発光素子であってもよい。
【発明の効果】
【００２３】
本発明の緑色感光性樹脂組成物は、外光反射防止効果が非常に優れ、ディスプレイ素子において偏光板を代替できることが特徴である。また、従来の緑色感光性樹脂組成物の緑色の高色再現性および工程性不足の問題を解決したことも特徴である。特に、前記緑色感光性樹脂組成物は２．２μｍの厚さを有する硬化膜に形成時に、３８０ｎｍ〜４８０ｎｍの波長におけるスペクトル透過率と５８０ｎｍ〜７８０ｎｍの波長におけるスペクトル透過率が２５％以下であり、５００ｎｍ〜５６０ｎｍの波長におけるスペクトル透過率が３０％以上７０％未満であることが特徴である。前記緑色感光性樹脂組成物は２．２μｍの厚さを有する硬化膜に形成時に、３８０ｎｍ〜４８０ｎｍの波長におけるスペクトル透過率と５８０ｎｍ〜７８０ｎｍの波長におけるスペクトル透過率が２５％を超える場合と、５００ｎｍ〜５６０ｎｍの波長におけるスペクトル透過率が７０％以上の場合とには、外光反射によってｏｎ／ｏｆｆ時の明暗比が低くなり、５００ｎｍ〜５６０ｎｍの波長におけるスペクトル透過率が３０％未満の場合、色純度および光源の効率が低下することがある。
【図面の簡単な説明】
【００２４】
【図１】実験例２の結果であって、波長による透過率を示すものである。図１は、実験例２の結果であって、３８０〜７８０ｎｍの範囲の可視光領域におけるスペクトル透過率を示すグラフである。
【図２】実験例２の結果であって、波長による透過率を示すものである。図２は、実験例２の結果であって、５００ｎｍ〜５６０ｎｍの範囲の可視光領域におけるスペクトル透過率を示すグラフである。
【発明を実施するための形態】
【００２５】
本発明は、緑色感光性樹脂組成物、これを用いて製造されたカラーフィルタおよび前記カラーフィルタを含むディスプレイ素子に関する。
【００２６】
本発明は、緑色感光性樹脂組成物の組成として、顔料分散組成物が緑色顔料および黄色顔料からなる群より選択される１種以上と、黒色顔料とを含むことにより、外光反射防止効果が非常に優れ、ディスプレイ素子において偏光板を代替できることが特徴である。
【００２７】
以下、本発明を詳細に説明する。
【００２８】
顔料分散組成物
顔料分散組成物は、緑色感光性樹脂組成物中の固形分総重量に対して１〜７０重量％含まれてもよいし、好ましくは２〜６０重量％、より好ましくは３〜５０重量％含まれてもよい。
【００２９】
前記顔料分散組成物に含まれる顔料（ａ１）は、緑色顔料および黄色顔料からなる群より選択される１種以上の顔料と、黒色顔料とを必須として含む。上述した緑色顔料および黄色顔料からなる群より選択される１種以上の顔料と、黒色顔料との重量比は９９．９〜８０：２０〜０．１であってもよく、好ましくは９９．５〜９０：１０〜０．５であってもよい。
【００３０】
本発明で使用可能な黒色顔料は、当分野で用いられる黒色顔料が特別な制限なく使用可能であり、例えば、赤色、青色および緑色を混合した顔料、Ｃ．Ｉピグメントブラック１および７、カーボンブラック、有機ブラック、およびチタンブラックなどをそれぞれ単独でまたは２種以上混合して使用することができ、好ましくは、カーボンブラックと有機ブラックの中から選択される１種を使用することができる。
【００３１】
本発明において、黒色顔料は、色材の固形分総重量を基準として０．５〜１０重量％であってもよく、前記色材は、顔料分散組成物に含まれる染料および顔料を意味する。前記範囲を満足する時、外光反射防止効果と視認性の面で有利であり得る。
【００３２】
顔料（ａ１）
本発明の緑色顔料は、Ｃ．Ｉ．ピグメントグリーン１０、１５、２５、３６、４７、５８、および５９からなる群より選択される１種以上であってもよく、なかでも、Ｃ．Ｉ．ピグメントグリーン３６、Ｃ．Ｉ．ピグメントグリーン５８、およびＣ．Ｉ．ピグメントグリーン５９が好ましい。
【００３３】
本発明の黄色顔料は、Ｃ．Ｉ．ピグメントイエロー１３、２０、２４、３１、５３、８３、８６、９３、９４、１０９、１１０、１１７、１２５、１２９、１３７、１３８、１３９、１４７、１４８、１５０、１５３、１５４、１６６、１７３、１８０、および１８５からなる群より選択される１種以上であってもよく、なかでも、Ｃ．Ｉ．ピグメントイエロー１３８、Ｃ．Ｉ．ピグメントイエロー１５０、およびＣ．Ｉ．ピグメントイエロー１８５が好ましい。
【００３４】
本発明の黒色顔料は、赤色、青色および緑色を混合した顔料、Ｃ．Ｉ．ピグメントブラック１、Ｃ．Ｉ．ピグメントブラック７、カーボンブラック、有機ブラック顔料、チタンブラック顔料からなる群より選択される１種以上であってもよく、なかでも、カーボンブラックが好ましい。
【００３５】
より具体的には、前記黒色顔料は、カーボンブラックと２種以上の着色顔料とを混合してミリングした着色分散液を製造して使用することができる。使用可能なカーボンブラックとしては、御国色素社のＣＨＢＫ−１７；東海カーボン（株）のシースト５ＨＩＩＳＡＦＨＳ、シーストＫＨ、シースト３ＨＨＡＦ−ＨＳ、シーストＮＨ、シースト３Ｍ、シースト３００ＨＡＦ−ＬＳ、シースト１１６ＨＭＭＡＦ−ＨＳ、シースト１１６ＭＡＦ、シーストＦＭＦＥＦ−ＨＳ、シーストＳＯＦＥＦ、シーストＶＧＰＦ、シーストＳＶＨＳＲＦ−ＨＳ、およびシーストＳＳＲＦ；三菱化学（株）のダイヤグラムブラックＩＩ、ダイヤグラムブラックＮ３３９、ダイヤグラムブラックＳＨ、ダイヤグラムブラックＨ、ダイヤグラムＬＨ、ダイヤグラムＨＡ、ダイヤグラムＳＦ、ダイヤグラムＮ５５０Ｍ、ダイヤグラムＭ、ダイヤグラムＥ、ダイヤグラムＧ、ダイヤグラムＲ、ダイヤグラムＮ７６０Ｍ、ダイヤグラムＬＲ、＃２７００、＃２６００、＃２４００、＃２３５０、＃２３００、＃２２００、＃１０００、＃９８０、＃９００、ＭＣＦ８８、＃５２、＃５０、＃４７、＃４５、＃４５Ｌ、＃２５、＃ＣＦ９、＃９５、＃３０３０、＃３０５０、ＭＡ７、ＭＡ７７、ＭＡ８、ＭＡ１１、ＯＩＬ７Ｂ、ＯＩＬ９Ｂ、ＯＩＬ１１Ｂ、ＯＩＬ３０Ｂ、およびＯＩＬ３１Ｂ；デグサ（株）のＰＲＩＮＴＥＸ−Ｕ、ＰＲＩＮＴＥＸ−Ｖ、ＰＲＩＮＴＥＸ−１４０Ｕ、ＰＲＩＮＴＥＸ−１４０Ｖ、ＰＲＩＮＴＥＸ−９５、ＰＲＩＮＴＥＸ−８５、ＰＲＩＮＴＥＸ−７５、ＰＲＩＮＴＥＸ−５５、ＰＲＩＮＴＥＸ−４５、ＰＲＩＮＴＥＸ−３００、ＰＲＩＮＴＥＸ−３５、ＰＲＩＮＴＥＸ−２５、ＰＲＩＮＴＥＸ−２００、ＰＲＩＮＴＥＸ−４０、ＰＲＩＮＴＥＸ−３０、ＰＲＩＮＴＥＸ−３、ＰＲＩＮＴＥＸ−Ａ、ＳＰＥＣＩＡＬ  ＢＬＡＣＫ−５５０、ＳＰＥＣＩＡＬ  ＢＬＡＣＫ−３５０、ＳＰＥＣＩＡＬ  ＢＬＡＣＫ−２５０、ＳＰＥＣＩＡＬ  ＢＬＡＣＫ−１００、およびＬＡＭＰ  ＢＬＡＣＫ−１０１；コロンビアカーボン（株）のＲＡＶＥＮ−１１００ＵＬＴＲＡ、ＲＡＶＥＮ−１０８０ＵＬＴＲＡ、ＲＡＶＥＮ−１０６０ＵＬＴＲＡ、ＲＡＶＥＮ−１０４０、ＲＡＶＥＮ−１０３５、ＲＡＶＥＮ−１０２０、ＲＡＶＥＮ−１０００、ＲＡＶＥＮ−８９０Ｈ、ＲＡＶＥＮ−８９０、ＲＡＶＥＮ−８８０ＵＬＴＲＡ、ＲＡＶＥＮ−８６０ＵＬＴＲＡ、ＲＡＶＥＮ−８５０、ＲＡＶＥＮ−８２０、ＲＡＶＥＮ−７９０ＵＬＴＲＡ、ＲＡＶＥＮ−７８０ＵＬＴＲＡ、ＲＡＶＥＮ−７６０ＵＬＴＲＡ、ＲＡＶＥＮ−５２０、ＲＡＶＥＮ−５００、ＲＡＶＥＮ−４６０、ＲＡＶＥＮ−４５０、ＲＡＶＥＮ−４３０ＵＬＴＲＡ、ＲＡＶＥＮ−４２０、ＲＡＶＥＮ−４１０、ＲＡＶＥＮ−２５００ＵＬＴＲＡ、ＲＡＶＥＮ−２０００、ＲＡＶＥＮ−１５００、ＲＡＶＥＮ−１２５５、ＲＡＶＥＮ−１２５０、ＲＡＶＥＮ−１２００、ＲＡＶＥＮ−１１９０ＵＬＴＲＡ、およびＲＡＶＥＮ−１１７０などが挙げられる。
【００３６】
前記カーボンブラックは、遮光性がある顔料であれば特に限定はなく、公知のカーボンブラックを使用することができる。前記黒色顔料のカーボンブラックとしては、具体的には、チャンネルブラック（ｃｈａｎｎｅｌ  ｂｌａｃｋ）、ファーネスブラック（ｆｕｒｎａｃｅ  ｂｌａｃｋ）、サーマルブラック（ｔｈｅｒｍａｌ  ｂｌａｃｋ）、ランプブラック（ｌａｍｐ  ｂｌａｃｋ）などが挙げられる。
【００３７】
前記顔料（ａ１）の含有量は、顔料分散組成物（Ａ）中の固形分総重量に対して重量分率で１〜７０重量％、好ましくは２〜６０重量％の範囲であってもよい。前記顔料の含有量が前記基準で１〜７０重量％の範囲であれば、粘度が低く保存安定性が優れ、分散効率が高くて、明暗比の上昇に効果的であるので好ましい。
【００３８】
前記顔料は、その粒径が均一に分散した顔料分散液を使用することが好ましい。顔料の粒径を均一に分散させるための方法の一例として、顔料分散剤（ａ２）を含有させて分散処理する方法などが挙げられ、この方法によれば、顔料が溶液中に均一に分散した状態の顔料分散液を得ることができる。
【００３９】
顔料分散剤（ａ２）
前記顔料分散剤（ａ２）は、顔料の脱凝集および安定性維持のために添加されるものであって、当該技術分野で一般的に用いられるものを制限なく使用することができる。好ましくは、ＢＭＡ（ブチルメタアクリレート）またはＤＭＡＥＭＡ（Ｎ，Ｎ−ジメチルアミノエチルメタアクリレート）を含むアクリレート系分散剤（以下、アクリル分散剤という）を含有するのが良い。この時、前記アクリル分散剤は、韓国公開特許第２００４−００１４３１１号公報で提示されているようなリビング制御方法により製造されたものを適用することが好ましいが、前記リビング制御方法により製造されたアクリレート系分散剤の市販品としては、ＤＩＳＰＥＲ  ＢＹＫ−２０００、ＤＩＳＰＥＲ  ＢＹＫ−２００１、ＤＩＳＰＥＲ  ＢＹＫ−２０７０、ＤＩＳＰＥＲ  ＢＹＫ−２１５０などが挙げられる。
【００４０】
前記例示されたアクリル分散剤は、それぞれ単独でまたは２種以上を組み合わせて使用することができる。前記顔料分散剤（ａ２）は、前記アクリル分散剤のほか、他の樹脂タイプの顔料分散剤を使用してもよい。前記他の樹脂タイプの顔料分散剤としては、公知の樹脂タイプの顔料分散剤、特に、ポリウレタン、ポリアクリレートに代表されるポリカルボン酸エステル、不飽和ポリアミド、ポリカルボン酸、ポリカルボン酸の（部分的）アミン塩、ポリカルボン酸のアンモニウム塩、ポリカルボン酸のアルキルアミン塩、ポリシロキサン、長鎖ポリアミノアミドホスフェート塩、ヒドロキシル基−含ポリカルボン酸のエステルおよびこれらの改質生成物、またはフリー（ｆｒｅｅ）カルボキシル基を有するポリエステルとポリ（低級アルキレンイミン）の反応によって形成されたアミドまたはこれらの塩のような油質の分散剤；（メタ）アクリル酸−スチレンコポリマー、（メタ）アクリル酸−（メタ）アクリレートエステルコポリマー、スチレン−マレイン酸コポリマー、ポリビニルアルコール、またはポリビニルピロリドンのような水溶性樹脂または水溶性ポリマー化合物；ポリエステル；改質ポリアクリレート；エチレンオキシド／プロピレンオキシドの付加生成物およびホスフェートエステルなどが挙げられる。
【００４１】
前記樹脂型分散剤の市販品としては、陽イオン系樹脂分散剤としては、例えば、ＢＹＫ（ビック）ケミー社の商品名：ＤＩＳＰＥＲ  ＢＹＫ−１６０、ＤＩＳＰＥＲ  ＢＹＫ−１６１、ＤＩＳＰＥＲ  ＢＹＫ−１６２、ＤＩＳＰＥＲ  ＢＹＫ−１６３、ＤＩＳＰＥＲ  ＢＹＫ−１６４、ＤＩＳＰＥＲ  ＢＹＫ−１６６、ＤＩＳＰＥＲ  ＢＹＫ−１７１、ＤＩＳＰＥＲ  ＢＹＫ−１８２、ＤＩＳＰＥＲ  ＢＹＫ−１８４；ＢＡＳＦ社の商品名：ＥＦＫＡ−４４、ＥＦＫＡ−４６、ＥＦＫＡ−４７、ＥＦＫＡ−４８、ＥＦＫＡ−４０１０、ＥＦＫＡ−４０５０、ＥＦＫＡ−４０５５、ＥＦＫＡ−４０２０、ＥＦＫＡ−４０１５、ＥＦＫＡ−４０６０、ＥＦＫＡ−４３００、ＥＦＫＡ−４３３０、ＥＦＫＡ−４４００、ＥＦＫＡ−４４０６、ＥＦＫＡ−４５１０、ＥＦＫＡ−４８００；Ｌｕｂｉｒｚｏｌ社の商品名：ＳＯＬＳＰＥＲＳ−２４０００、ＳＯＬＳＰＥＲＳ−３２５５０、ＮＢＺ−４２０４／１０；川研ファインケミカル社の商品名：ヒノアクト（ＨＩＮＯＡＣＴ）Ｔ−６０００、ヒノアクトＴ−７０００、ヒノアクトＴ−８０００；味の素社の商品名：アジスパー（ＡＪＩＳＰＵＲ）ＰＢ−８２１、アジスパーＰＢ−８２２、アジスパーＰＢ−８２３；共栄社化学社の商品名：フローレン（ＦＬＯＲＥＮＥ）ＤＯＰＡ−１７ＨＦ、フローレンＤＯＰＡ−１５ＢＨＦ、フローレンＤＯＰＡ−３３、フローレンＤＯＰＡ−４４などが挙げられる。前記アクリル分散剤のほか、他の樹脂タイプの顔料分散剤は、それぞれ単独でまたは２種以上を組み合わせて使用することができ、アクリル分散剤と併用して使用してもよい。
【００４２】
前記顔料分散剤（ａ２）の使用量は、使用される顔料（ａ１）の固形分１００重量部に対して５〜６０重量部、より好ましくは１５〜５０重量部の範囲である。顔料分散剤（ａ２）の含有量が前記範囲を満足する場合、粘度、顔料の微粒化の面で有利であり得、分散後ゲル化などの問題が発生する可能性が低くなり得る。
【００４３】
分散補助剤（ａ３）
分散補助剤（ａ３）とは、顔料を微細な粒子に分散させて再凝集を防止する役割を果たす製剤をいう。前記分散補助剤は、明暗比が高く、透過度が優れた着色層を構成するのに有効である。
【００４４】
本発明で使用可能な分散補助剤としては、例えば、１，８−ジアミノ−４，５−ジヒドロキシアントラキノン、１，５−ビス｛［２−（ジエチルアミノ）エチル］アミノ｝アントラ−９，１０−キノン、１，８−ビス（ベンズアミド）アントラキノン、１，４−ビス｛［２−（４−ヒドロキシフェニル）エチル］アミノ｝アントラ−９，１０−キノン、１，４−ビス｛［２−（ジメチルアミノ）エチル］アミノ｝−５，８−ジヒドロキシアントラ−９，１０−キノン、１，８−ジヒドロキシ−４−［４−（２−ヒドロキシエチル）アニリノ］−５−ニトロアントラ−９，１０−キノン、１，４−ジヒドロキシアントラキノン、１，４−ビス（４−ブチルアニリノ）−５，８−ジヒドロキシアントラキノン、４’−（４−ヒドロキシ−１−アントラキノニルアミノ）−アセトアニリド、１，４−ビス［（２，６−ジエチル−４−メチルフェニル）アミノ］アントラキノン、１，４−ビス（ブチルアミノ）−９，１０−アントラセンジオン、１，４−ビス（４−ブチルアニリノ）−５，８−ジヒドロキシアントラキノン、１，５−ビス［（３−メチルフェニル）アミノ］−９，１０−アントラセンジオン、１，５−ジシクロヘキシルアミノアントラキノン、１，４−ビス（イソプロピルアミノ）アントラキノン、１，４−ビス（メチルアミノ）アントラキノン、１，４−ビス（２，６−ジエチル−４−メチルアニリノ）アントラキノン、２，２’−（９，１０−ジオキソアントラセン−１，４−ジイルジイミノ）ビス（５−メチルスルホネート）、１−アニリノ−４−ヒドロキシアントラキノン、１−ヒドロキシ−４−［（４−メチルフェニル）アミノ］−９，１０−アントラセンジオン、１，４−ビス（パラ−トリルアミノ）アントラキノン、１−アミノ−４−フェニルアミノアントラキノン、Ｎ−［４−［（４−ヒドロキシ−アントラキノ−１−ニル）アミノ］フェニル］アセトアミド、１−（メチルアミノ）−４−（４−メチルアニリノ）アントラセン−９，１０−ジオン、および１，４，５，８−テトラヒドロキシアントラキノンなどがある。
【００４５】
前記分散補助剤のほか、必要に応じて、市販の分散補助剤を追加的に含んでもよい。具体的には、Ｌｕｂｒｉｚｏｌ社のＳＯＬＳＰＥＲＳＥ−５０００、ＳＯＬＳＰＥＲＳＥ−１２０００、ＳＯＬＳＰＥＲＳＥ−２２０００、ＢＹＫ社のＢＹＫ−ＳＹＮＥＲＧＩＳＴ２１００、ＢＹＫ−ＳＩＮＥＲＧＩＳＴ２１０５、バスフ社のＥＦＫＡ−６７４５、またはＥＦＫＡ−６７５０などが挙げられる。
【００４６】
前記分散補助剤は、着色剤中の顔料１００重量部に対して１〜３０重量部含まれる。分散補助剤の含有量が前記範囲を満足する場合、顔料分散組成物固有の色が変質したり、着色層製造工程時のハードベークによる変色の可能性が低くなり得る。
【００４７】
分散溶媒（ａ４）
前記分散溶媒（ａ４）は特に制限はなく、当該分野で用いられている各種有機溶媒を使用することができる。
【００４８】
具体的には、例えば、エチレングリコールモノメチルエーテル、エチレングリコールモノエチルエーテル、エチレングリコールモノプロピルエーテル、エチレングリコールモノブチルエーテルなどのエチレングリコールモノアルキルエーテル類、ジエチレングリコールジメチルエーテル、ジエチレングリコールジエチルエーテル、ジエチレングリコールジプロピルエーテル、ジエチレングリコールジブチルエーテルなどのジエチレングリコールジアルキルエーテル類、メチルセロソルブアセテート、エチルセロソルブアセテートなどのエチレングリコールアルキルエーテルアセテート類、プロピレングリコールモノメチルエーテルアセテート、プロピレングリコールモノエチルエーテルアセテート、プロピレングリコールモノプロピルエーテルアセテート、メトキシブチルアセテート、メトキシペンチルアセテートなどのアルキレングリコールアルキルエーテルアセテート類、ベンゼン、トルエン、キシレン、メシチレンなどの芳香族炭化水素類、メチルエチルケトン、アセトン、メチルアミルケトン、メチルイソブチルケトン、シクロヘキサノンなどのケトン類、エタノール、プロパノール、ブタノール、ヘキサノール、シクロヘキサノール、エチレングリコール、グリセリンなどのアルコール類、３−エトキシプロピオン酸エチル、３−メトキシプロピオン酸メチルなどのエステル類、γ−ブチロラクトンなどの環状エステル類などが挙げられる。好ましくは、アルキレングリコールアルキルエーテルアセテート類、ケトン類、３−エトキシプロピオン酸エチルや、３−メトキシプロピオン酸メチルなどのエステル類を使用することができ、より好ましくは、プロピレングリコールモノメチルエーテルアセテート、プロピレングリコールモノエチルエーテルアセテート、シクロヘキサノン、３−エトキシプロピオン酸エチル、または３−メトキシプロピオン酸メチルなどを使用することができる。
【００４９】
前記分散溶媒は、それぞれ単独または２種以上を混合して使用することができる。
【００５０】
前記分散溶媒は、顔料分散組成物の総重量に対して６０〜９０重量％含まれてもよいし、好ましくは７０〜８５重量％含まれてもよい。分散溶媒の含有量が前記範囲を満足する場合、顔料分散組成物の保存安定性が不良になる問題が発生する可能性が低くなり得る。
【００５１】
分散樹脂（ａ５）
前記分散樹脂（ａ５）は、顔料分散組成物（Ａ）の分散媒として作用するもので選択的に添加可能であり、分散剤（ａ２）の単独使用より分散樹脂（ａ５）を混合して使用すると、より優れた顔料分散組成物の製造が可能である。分散樹脂の場合、分散媒として作用可能であれば制限なく使用可能であるが、顔料分散組成物で製造される緑色感光性樹脂組成物の現像性を考慮して、アルカリ現像液に対して溶解性を有するために酸価があるものが好ましい。
【００５２】
ここで、酸価とは、アクリル系重合体１ｇを中和するのに必要な水酸化カリウムの量（ｍｇ）として測定される値であり、通常水酸化カリウム水溶液を用いて滴定することにより求められる。酸価がある分散樹脂の場合、カルボキシル基と不飽和結合を有する化合物（ｂ１）、前記化合物（ｂ１）と共重合が可能な不飽和結合を有する化合物（ｂ２）を共重合して製造することができる。
【００５３】
カルボン酸基と不飽和結合を有する化合物（ｂ１）の具体例としては、アクリル酸、メタアクリル酸、クロトン酸などのモノカルボン酸類；フマル酸、メサコン酸、イタコン酸などのジカルボン酸類；および前記ジカルボン酸の無水物；ω−カルボキシポリカプロラクトンモノ（メタ）アクリレートなどの両末端にカルボキシル基と水酸基を有するポリマーのモノ（メタ）アクリレート類などが挙げられ、アクリル酸、メタアクリル酸が好ましい。本発明において、（メタ）アクリレートとは、アクリレート、メタアクリレート、またはこれらの両方を称する。
【００５４】
前記化合物（ｂ１）として例示した化合物は、それぞれ単独または２種以上を組み合わせて使用可能である。前記化合物（ｂ１）と共重合が可能な不飽和結合を有する化合物（ｂ２）は、例えば、スチレン、ビニルトルエン、α−メチルスチレン、ｐ−クロロスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、またはｐ−ビニルベンジルグリシジルエーテルなどの芳香族ビニル化合物；メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｓｅｃ−ブチル（メタ）アクリレート、またはｔ−ブチル（メタ）アクリレートなどのアルキル（メタ）アクリレート類；シクロペンチル（メタ）アクリレート、シクロヘキシル（メタ）アクリレート、２−メチルシクロヘキシル（メタ）アクリレート、トリシクロ［５．２．１．０２，６］デカン−８−イル（メタ）アクリレート、２−ジシクロペンタニルオキシエチル（メタ）アクリレート、またはイソボルニル（メタ）アクリレートなどの脂環族（メタ）アクリレート類；フェニル（メタ）アクリレートまたはベンジル（メタ）アクリレートなどのアリール（メタ）アクリレート類；２−ヒドロキシエチル（メタ）アクリレートまたは２−ヒドロキシプロピル（メタ）アクリレートなどのヒドロキシアルキル（メタ）アクリレート類；Ｎ−シクロヘキシルマレイミド、Ｎ−ベンジルマレイミド、Ｎ−フェニルマレイミド、Ｎ−ｏ−ヒドロキシフェニルマレイミド、Ｎ−ｍ−ヒドロキシフェニルマレイミド、Ｎ−ｐ−ヒドロキシフェニルマレイミド、Ｎ−ｏ−メチルフェニルマレイミド、Ｎ−ｍ−メチルフェニルマレイミド、Ｎ−ｐ−メチルフェニルマレイミド、Ｎ−ｏ−メトキシフェニルマレイミド、Ｎ−ｍ−メトキシフェニルマレイミド、Ｎ−ｐ−メトキシフェニルマレイミドなどのＮ−置換マレイミド系化合物；（メタ）アクリルアミド、Ｎ，Ｎ−ジメチル（メタ）アクリルアミドなどの不飽和アミド化合物；３−（メタクリロイルオキシメチル）オキセタン、３−（メタクリロイルオキシメチル）−３−エチルオキセタン、３−（メタクリロイルオキシメチル）−２−トリフルオロメチルオキセタン、３−（メタクリロイルオキシメチル）−２−フェニルオキセタン、２−（メタクリロイルオキシメチル）オキセタン、または２−（メタクリロイルオキシメチル）−４−トリフルオロメチルオキセタンなどの不飽和オキセタン化合物などが挙げられ、これらに限定されるものではない。
【００５５】
前記化合物（ｂ２）として例示した化合物は、それぞれ単独でまたは２種以上を組み合わせて使用することができる。
【００５６】
前記分散樹脂は、着色剤中の顔料固形分１００重量部に対して５〜６０重量部、好ましくは１０〜５０重量部含まれる。分散樹脂の含有量が前記範囲を満足する場合、分散樹脂によって粘度が高くなったり、微粒化された顔料分散組成物になる可能性が低くなり得る。
【００５７】
染料（ａ６）
顔料分散組成物に染料が選択的に含まれてもよいし、前記染料は、有機溶媒に対する溶解性を有するものであれば制限なく使用することができる。好ましくは、有機溶媒に対する溶解性を有し、かつ、アルカリ現像液に対する溶解性、耐熱性および耐溶媒性などの信頼性を確保できる染料を使用することが好ましい。前記染料としては、スルホン酸やカルボン酸などの酸性基を有する酸性染料、酸性染料と窒素含有化合物の塩、酸性染料のスルホンアミド体などとこれらの誘導体から選択されたものを使用することができ、その他にも、アゾ系、キサンテン系、フタロシアニン系の酸性染料、およびこれらの誘導体も選択可能である。
【００５８】
好ましくは、前記染料は、カラーインデックス（Ｔｈｅ  Ｓｏｃｉｅｔｙ  ｏｆ  Ｄｙｅｒｓ  ａｎｄ  Ｃｏｌｏｕｒｉｓｔｓ出版）内に染料に分類されている化合物や、染色ノート（色染社）に記載されている公知の染料が挙げられる。
【００５９】
前記染料の具体例としては、
Ｃ．Ｉ．ソルベント染料として、
Ｃ．Ｉ．ソルベントイエロー４、１４、１５、２１、２３、２４、３８、６２、６３、６８、８２、９４、９８、９９、および１６２；
Ｃ．Ｉ．ソルベントレッド８、４５、４９、１２２、１２５、および１３０；
Ｃ．Ｉ．ソルベントオレンジ２、７、１１、１５、２６、および５６；
Ｃ．Ｉ．ソルベントブルー３５、３７、５９、および６７；
Ｃ．Ｉ．ソルベントグリーン１、３、４、５、７、２８、２９、３２、３３、３４、および３５などの緑色染料などが挙げられる。
【００６０】
また、Ｃ．Ｉ．アシッド染料として、
Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、および２５１；
Ｃ．Ｉ．アシッドレッド１、４、８、１４、１７、１８、２６、２７、２９、３１、３４、３５、３７、４２、４４、５０、５１、５２、５７、６６、７３、８０、８７、８８、９１、９２、９４、９７、１０３、１１１、１１４、１２９、１３３、１３４、１３８、１４３、１４５、１５０、１５１、１５８、１７６、１８２、１８３、１９８、２０６、２１１、２１５、２１６、２１７、２２７、２２８、２４９、２５２、２５７、２５８、２６０、２６１、２６６、２６８、２７０、２７４、２７７、２８０、２８１、１９５、３０８、３１２、３１５、３１６、３３９、３４１、３４５、３４６、３４９、３８２、３８３、３９４、４０１、４１２、４１７、４１８、４２２、および４２６；
Ｃ．Ｉ．アシッドオレンジ６、７、８、１０、１２、２６、５０、５１、５２、５６、６２、６３、６４、７４、７５、９４、９５、１０７、１０８、１６９、および１７３；
Ｃ．Ｉ．アシッドブルー１、７、９、１５、１８、２３、２５、２７、２９、４０、４２、４５、５１、６２、７０、７４、８０、８３、８６、８７、９０、９２、９６、１０３、１１２、１１３、１２０、１２９、１３８、１４７、１５０、１５８、１７１、１８２、１９２、２１０、２４２、２４３、２５６、２５９、２６７、２７８、２８０、２８５、２９０、２９６、３１５、３２４：１、３３５、および３４０；
Ｃ．Ｉ．アシッドバイオレット６Ｂ、７、９、１７、および１９；
Ｃ．Ｉ．アシッドグリーン１、３、５、９、１６、２５、２７、５０、５８、６３、６５、８０、１０４、１０５、１０６、および１０９などの染料が挙げられる。
【００６１】
さらに、Ｃ．Ｉ．ダイレクト染料として、
Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、および１４１；
Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、および２５０；
Ｃ．Ｉ．ダイレクトオレンジ３４、３９、４１、４６、５０、５２、５６、５７、６１、６４、６５、６８、７０、９６、９７、１０６、および１０７；
Ｃ．Ｉ．ダイレクトブルー３８、４４、５７、７０、７７、８０、８１、８４、８５、８６、９０、９３、９４、９５、９７、９８、９９、１００、１０１、１０６、１０７、１０８、１０９、１１３、１１４、１１５、１１７、１１９、１３７、１４９、１５０、１５３、１５５、１５６、１５８、１５９、１６０、１６１、１６２、１６３、１６４、１６６、１６７、１７０、１７１、１７２、１７３、１８８、１８９、１９０、１９２、１９３、１９４、１９６、１９８、１９９、２００、２０７、２０９、２１０、２１２、２１３、２１４、２２２、２２８、２２９、２３７、２３８、２４２、２４３、２４４、２４５、２４７、２４８、２５０、２５１、２５２、２５６、２５７、２５９、２６０、２６８、２７４、２７５、および２９３；
Ｃ．Ｉ．ダイレクトバイオレット４７、５２、５４、５９、６０、６５、６６、７９、８０、８１、８２、８４、８９、９０、９３、９５、９６、１０３、および１０４；
Ｃ．Ｉ．ダイレクトグリーン２５、２７、３１、３２、３４、３７、６３、６５、６６、６７、６８、６９、７２、７７、７９、および８２などの染料が挙げられる。
【００６２】
また、Ｃ．Ｉ．モーダント染料として、
Ｃ．Ｉ．モーダントイエロー５、８、１０、１６、２０、２６、３０、３１、３３、４２、４３、４５、５６、６１、６２、および６５；
Ｃ．Ｉ．モーダントレッド１、２、３、４、９、１１、１２、１４、１７、１８、１９、２２、２３、２４、２５、２６、３０、３２、３３、３６、３７、３８、３９、４１、４３、４５、４６、４８、５３、５６、６３、７１、７４、８５、８６、８８、９０、９４、および９５；
Ｃ．Ｉ．モーダントオレンジ３、４、５、８、１２、１３、１４、２０、２１、２３、２４、２８、２９、３２、３４、３５、３６、３７、４２、４３、４７、および４８；
Ｃ．Ｉ．モーダントブルー１、２、３、７、８、９、１２、１３、１５、１６、１９、２０、２１、２２、２３、２４、２６、３０、３１、３２、３９、４０、４１、４３、４４、４８、４９、５３、６１、７４、７７、８３、および８４；
Ｃ．Ｉ．モーダントバイオレット１、２、４、５、７、１４、２２、２４、３０、３１、３２、３７、４０、４１、４４、４５、４７、４８、５３、および５８；
Ｃ．Ｉ．モーダントグリーン１、３、４、５、１０、１５、１９、２６、２９、３３、３４、３５、４１、４３、および５３などの染料が挙げられる。
【００６３】
アルカリ可溶性樹脂（Ｂ）
前記アルカリ可溶性樹脂（Ｂ）は、本発明の溶剤に溶解し、光または熱の作用に反応性を有しなければならない。また、前記着色剤に対する結着樹脂の機能を果たし、アルカリ性現像液に溶解可能なアクリル系共重合体であればその種類を特に制限なく使用することができる。
【００６４】
前記アルカリ可溶性樹脂は、カルボキシル基含有単量体および前記単量体と共重合可能な他の単量体との共重合体であってもよい。前記カルボキシル基含有単量体は、例えば、不飽和モノカルボン酸、不飽和ジカルボン酸、または不飽和トリカルボン酸などの分子中に１個以上のカルボキシル基を有する不飽和多価カルボン酸などの不飽和カルボン酸などであってもよい。前記不飽和モノカルボン酸は、例えば、アクリル酸、メタクリル酸、クロトン酸、α−クロロアクリル酸、および桂皮酸などであってもよい。前記不飽和ジカルボン酸は、例えば、マレイン酸、フマル酸、イタコン酸、シトラコン酸、およびメサコン酸などであってもよい。前記不飽和多価カルボン酸は、酸無水物であってもよく、具体的には、マレイン酸無水物、イタコン酸無水物、およびシトラコン酸無水物などであってもよい。また、前記不飽和多価カルボン酸は、モノ（２−メタクリロイルオキシアルキル）エステルであってもよく、例えば、コハク酸モノ（２−アクリロイルオキシエチル）、コハク酸モノ（２−メタクリロイルオキシエチル）、フタル酸モノ（２−アクリロイルオキシエチル）、およびフタル酸モノ（２−メタクリロイルオキシエチル）などであってもよい。さらに、前記不飽和多価カルボン酸は、両末端のジカルボキシ重合体のモノ（メタ）アクリレートであってもよく、例えば、ω−カルボキシポリカプロラクトンモノアクリレートおよびω−カルボキシポリカプロラクトンモノメタクリレートなどであってもよい。前記カルボキシル基含有単量体は、それぞれ１種または２種以上を混合して使用することができる。前記カルボキシル基含有単量体と共重合可能な他の単量体の具体例としては、スチレン、α−メチルスチレン、ｏ−ビニルトルエン、ｍ−ビニルトルエン、ｐ−ビニルトルエン、ｐ−クロロスチレン、ｏ−メトキシスチレン、ｍ−メトキシスチレン、ｐ−メトキシスチレン、ｏ−ビニルベンジルメチルエーテル、ｍ−ビニルベンジルメチルエーテル、ｐ−ビニルベンジルメチルエーテル、ｏ−ビニルベンジルグリシジルエーテル、ｍ−ビニルベンジルグリシジルエーテル、ｐ−ビニルベンジルグリシジルエーテル、およびインデンなどの芳香族ビニル化合物；メチルアクリレート、メチルメタクリレート、エチルアクリレート、エチルメタクリレート、ｎ−プロピルアクリレート、ｎ−プロピルメタクリレート、ｉ−プロピルアクリレート、ｉ−プロピルメタクリレート、ｎ−ブチルアクリレート、ｎ−ブチルメタクリレート、ｉ−ブチルアクリレート、ｉ−ブチルメタクリレート、ｓｅｃ−ブチルアクリレート、ｓｅｃ−ブチルメタクリレート、ｔ−ブチルアクリレート、ｔ−ブチルメタクリレート、２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、３−ヒドロキシブチルアクリレート、３−ヒドロキシブチルメタクリレート、４−ヒドロキシブチルアクリレート、４−ヒドロキシブチルメタクリレート、アリルアクリレート、アリルメタクリ���ート、ベンジルアクリレート、ベンジルメタクリレート、シクロヘキシルアクリレート、シクロヘキシルメタクリレート、フェニルアクリレート、フェニルメタクリレート、２−メトキシエチルアクリレート、２−メトキシエチルメタクリレート、２−フェノキシエチルアクリレート、２−フェノキシエチルメタクリレート、メトキシジエチレングリコールアクリレート、メトキシジエチレングリコールメタクリレート、メトキシトリエチレングリコールアクリレート、メトキシトリエチレングリコールメタクリレート、メトキシプロピレングリコールアクリレート、メトキシプロピレングリコールメタクリレート、メトキシジプロピレングリコールアクリレート、メトキシジプロピレングリコールメタクリレート、イソボルニルアクリレート、イソボルニルメタクリレート、ジシクロペンタジエニルアクリレート、ジシクロペンタジエニルメタクリレート、２−ヒドロキシ−３−フェノキシプロピルアクリレート、２−ヒドロキシ−３−フェノキシプロピルメタクリレート、グリセロールモノアクリレート、およびグリセロールモノメタクリレートなどの不飽和カルボン酸エステル類；２−アミノエチルアクリレート、２−アミノエチルメタクリレート、２−ジメチルアミノエチルアクリレート、２−ジメチルアミノエチルメタクリレート、２−アミノプロピルアクリレート、２−アミノプロピルメタクリレート、２−ジメチルアミノプロピルアクリレート、２−ジメチルアミノプロピルメタクリレート、３−アミノプロピルアクリレート、３−アミノプロピルメタクリレート、３−ジメチルアミノプロピルアクリレート、および３−ジメチルアミノプロピルメタクリレートなどの不飽和カルボン酸アミノアルキルエステル類；グリシジルアクリレートおよびグリシジルメタクリレートなどの不飽和カルボン酸グリシジルエステル類；酢酸ビニル、プロピオン酸ビニル、酪酸ビニル、および安息香酸ビニルなどのカルボン酸ビニルエステル類；ビニルメチルエーテル、ビニルエチルエーテル、およびアリルグリシジルエーテルなどの不飽和エーテル類；アクリロニトリル、メタクリロニトリル、α−クロロアクリロニトリル、およびシアン化ビニリデンなどのシアン化ビニル化合物；アクリルアミド、メタクリルアミド、α−クロロアクリルアミド、Ｎ−２−ヒドロキシエチルアクリルアミド、およびＮ−２−ヒドロキシエチルメタクリルアミドなどの不飽和アミド類；マレイミド、Ｎ−フェニルマレイミド、およびＮ−シクロヘキシルマレイミドなどの不飽和イミド類；１，３−ブタジエン、イソプレン、およびクロロプレンなどの脂肪族共役ジエン類；ポリスチレン、ポリメチルアクリレート、ポリメチルメタクリレート、ポリ−ｎ−ブチルアクリレート、ポリ−ｎ−ブチルメタクリレート、ポリシロキサンの重合体分子鎖の末端にモノアクリロイル基またはモノメタクリロイル基を有する巨大単量体類などが挙げられる。前記単量体は、それぞれ１種または２種以上を混合して使用することができる。
【００６５】
したがって、前記アルカリ可溶性樹脂は、例えば、（メタ）アクリル酸／メチル（メタ）アクリレート共重合体、（メタ）アクリル酸／ベンジル（メタ）アクリレート共重合体、（メタ）アクリル酸／２−ヒドロキシエチル（メタ）アクリレート／ベンジル（メタ）アクリレート共重合体、（メタ）アクリル酸／メチル（メタ）アクリレート／ポリスチレン巨大単量体共重合体、（メタ）アクリル酸／メチル（メタ）アクリレート／ポリメチル（メタ）アクリレート巨大単量体共重合体、（メタ）アクリル酸／ベンジル（メタ）アクリレート／ポリスチレン巨大単量体共重合体、（メタ）アクリル酸／ベンジル（メタ）アクリレート／ポリメチル（メタ）アクリレート巨大単量体共重合体、（メタ）アクリル酸／２−ヒドロキシエチル（メタ）アクリレート／ベンジル（メタ）アクリレート／ポリスチレン巨大単量体共重合体、（メタ）アクリル酸／２−ヒドロキシエチル（メタ）アクリレート／ベンジル（メタ）アクリレート／ポリメチル（メタ）アクリレート巨大単量体共重合体、（メタ）アクリル酸／スチレン／ベンジル（メタ）アクリレート／Ｎ−フェニルマレイミド共重合体、（メタ）アクリル酸／コハク酸モノ（２−アクリロイルオキシ）／スチレン／ベンジル（メタ）アクリレート／Ｎ−フェニルマレイミド共重合体、（メタ）アクリル酸／コハク酸モノ（２−アクリロイルオキシエチル）／スチレン／アリル（メタ）アクリレート／Ｎ−フェニルマレイミド共重合体、および（メタ）アクリル酸／ベンジル（メタ）アクリレート／Ｎ−フェニルマレイミド／スチレン／グリセロールモノ（メタ）アクリレート共重合体などであってもよい。前記（メタ）アクリレートは、アクリレートまたはメタクリレートを意味する。
【００６６】
前記アルカリ可溶性樹脂のうち、（メタ）アクリル酸／ベンジル（メタ）アクリレート共重合体、（メタ）アクリル酸／ベンジル（メタ）アクリレート／スチレン共重合体、（メタ）アクリル酸／メチル（メタ）アクリレート共重合体、および（メタ）アクリル酸／メチル（メタ）アクリレート／スチレン共重合体が好ましく使用される。
【００６７】
また、前記アルカリ可溶性樹脂は、テトラヒドロフランを溶出溶媒としたゲル透過クロマトグラフィー（ＧＰＣ）で測定したポリスチレン換算重量平均分子量が５，０００〜５０，０００でなければならず、好ましくは８，０００〜４０，０００であり、より好ましくは１０，０００〜３０，０００である。前記アルカリ可溶性樹脂の重量平均分子量が５，０００〜５０，０００の範囲に属すると、塗膜硬度が向上し、優れた残膜率を示し、未露光部の現像液に対する良好な溶解性と向上した解像度を示すことができる。また、酸価が５０〜１５０（ｍｇＫＯＨ／ｇ）であり、好ましくは６０〜１４０であり、より好ましくは８０〜１３０である。前記酸価の範囲内において、アルカリ可溶性樹脂は、現像液に対する溶解性が向上し、未露光部が容易に溶解および高感度化されて、現像時、露光部のパターンが残り、残膜率を向上させることができる。
【００６８】
前記アルカリ可溶性樹脂は、緑色感光性樹脂組成物中の固形分総重量に対して５〜８０重量％含まれ、好ましくは１０〜６０重量％であってもよい。前記範囲を満足した場合、残膜率低下および信頼性低下の問題が発生する可能性が低くなり、パターン形成が容易であり得る。
【００６９】
光重合性化合物（Ｃ）
前記光重合性化合物は、光の照射によって光重合開始剤から発生する活性ラジカル、酸などによって重合可能な化合物であって、官能性基の個数に応じて１官能または多官能重合性化合物であってもよい。前記１官能重合性化合物としては、ノニルフェニルカルビトールアクリレート、２−ヒドロキシ−３−フェノキシプロピルアクリレート、２−エチルヘキシルカルビトールアクリレート、２−ヒドロキシエチルアクリレート、およびＮ−ビニルピロリドンなどであってもよい。前記２官能重合性化合物としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイルオキシエチル）エーテル、３−メチルペンタンジオールジ（メタ）アクリレート、ブチレングリコールジメタアクリレート、ヘキサンジオールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、ジプロピレングリコールジアクリレート、トリプロピレングリコールジアクリレート、エトキシレートネオペンチルグリコールジアクリレート、およびプロポキシレートネオペンチルグリコールジアクリレートなどであってもよい。前記３官能重合性化合物としては、トリメチロールプロパントリ（メタ）アクリレート、ペンタエリスリトールトリ（メタ）アクリレート、エトキシレートトリメチロールプロパントリ（メタ）アクリレート、プロポキシレートトリメチロールプロパントリ（メタ）アクリレート、グリセリルプロポキシレートトリアクリレート、およびイソシアヌレートトリアリレートなどであってもよい。４官能重合性化合物としては、ペンタエリスリトールテトラ（メタ）アクリレートおよびジメチロールプロパンテトラ（メチル）アクリレートなどである。また、５官能重合性化合物としては、ジペンタエリスリトールペンタ（メタ）アクリレートであってもよく、６官能光重合性化合物としては、ジペンタエリスリトールヘキサ（メタ）アクリレートであってもよい。これらのうち、光重合性化合物としては、２官能以上の多官能重合性化合物が好ましく使用可能であり、特に、５官能以上の多官能重合性化合物が好ましく使用可能である。
【００７０】
さらに、前記光重合性化合物は、緑色感光性樹脂組成物中の固形分総重量に対して５〜５０重量％含まれ、７〜４５重量％含まれることがより好ましい。前記光重合性化合物が当該範囲に含まれる場合、画素部の強度や平滑性が良好になり得る。
【００７１】
光重合開始剤（Ｄ）
本発明における光重合開始剤は、可視光線、紫外線、遠紫外線、電子線、Ｘ線などの放射線の露光によって、前記光重合性化合物の多官能性単量体の重合を開始できるラジカルを発生する化合物である。このような光重合開始剤は、代表的に、アセトフェノン系化合物、ベンゾフェノン系化合物、ビイミダゾール系化合物、トリアジン系化合物、オキシムエステル系化合物、およびチオキサントン系化合物などがある。本発明において、光重合開始剤は、単独でまたは２種以上を混合して使用することができ、オキシムエステル系化合物を１種以上使用することが好ましい。
【００７２】
前記アセトフェノン系化合物の具体例としては、ジエトキシアセトフェノン、２−ヒドロキシ−２−メチル−１−フェニルプロパン−１−オン、ベンジルジメチルケタール、２−ヒドロキシ−１−［４−（２−ヒドロキシエトキシ）フェニル］−２−メチルプロパン−１−オン、１−ヒドロキシシクロヘキシルフェニルケトン、２−メチル−１−（４−メチルチオフェニル）−２−モルホリノプロパン−１−オン、２−ベンジル−２−ジメチルアミノ−１−（４−モルホリノフェニル）ブタン−１−オン、２−ヒドロキシ−２−メチル−１−［４−（１−メチルビニル）フェニル］プロパン−１−オン、２−（４−メチルベンジル）−２−（ジメチルアミノ）−１−（４−モルホリノフェニル）ブタン−１−オンなどが挙げられる。
【００７３】
前記ベンゾフェノン系化合物としては、例えば、ベンゾフェノン、０−ベンゾイル安息香酸メチル、４−フェニルベンゾフェノン、４−ベンゾイル−４’−メチルジフェニルスルフィド、３，３’，４，４’−テトラ（ｔｅｒｔ−ブチルパーオキシカルボニル）ベンゾフェノン、２，４，６−トリメチルベンゾフェノンなどがある。
【００７４】
前記ビイミダゾール系化合物の具体例としては、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール、２，２’−ビス（２−クロロフェニル）−４，４’，５，５’−テトラ（アルコキシフェニル）ビイミダゾール、２，２’−ビス（２−クロロフェニル）−４，４’，５，５’−テトラ（トリアルコキシフェニル）ビイミダゾール、２，２−ビス（２，６−ジクロロフェニル）−４，４’，５，５’−テトラフェニル−１，２’−ビイミダゾール、または４，４’，５，５’位置のフェニル基がカルボアルコキシ基によって置換されているイミダゾール系化合物などが挙げられる。これらのうち、２，２’−ビス（２−クロロフェニル）−４，４’，５，５’−テトラフェニルビイミダゾール、２，２’−ビス（２，３−ジクロロフェニル）−４，４’，５，５’−テトラフェニルビイミダゾール、２，２−ビス（２，６−ジクロロフェニル）−４，４’，５，５’−テトラフェニル−１，２’−ビイミダゾールが好ましく使用される。
【００７５】
前記トリアジン系化合物の具体例としては、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−ピペロニル−１，３，５−トリアジン、２，４−ビス（トリクロロメチル）−６−（４−メトキシスチリル）−１，３，５−トリアジン、２，４−ビス（トリクロロメチル）−６−［２−（５−メチルフラン−２−イル）エテニル］−１，３，５−トリアジン、２，４−ビス（トリクロロメチル）−６−［２−（フラン−２−イル）エテニル］−１，３，５−トリアジン、２，４−ビス（トリクロロメチル）−６−［２−（４−ジエチルアミノ−２−メチルフェニル）エテニル］−１，３，５−トリアジン、２，４−ビス（トリクロロメチル）−６−［２−（３，４−ジメトキシフェニル）エテニル］−１，３，５−トリアジンなどが挙げられる。
【００７６】
前記オキシムエステル系化合物としては、１，２−Ｏｃｔａｎｅｄｉｏｎｅ、１−［４−（ｐｈｅｎｙｌｔｈｉｏ）ｐｈｅｎｙｌ］−，２−（Ｏ−ｂｅｎｚｏｙｌｏｘｉｍｅ）、１−［９−Ｅｔｈｙｌ−６−（２−ｍｅｔｈｙｌｂｅｎｚｏｙｌ）−９Ｈ−ｃａｒｂａｚｏｌ−３−ｙｌ］ｅｔｈａｎｏｎｅ１−（Ｏ−ａｃｅｔｙｌｏｘｉｍｅ）などがある。
【００７７】
前記チオキサントン系化合物としては、例えば、２−イソプロピルチオキサントン、２，４−ジエチルチオキサントン、２，４−ジクロロチオキサントン、１−クロロ−４−プロポキシチオキサントンなどがある。
【００７８】
また、前記光重合開始剤（Ｄ）は、本発明の緑色感光性樹脂組成物の感度を向上させるために、光重合開始補助剤（ｄ１）をさらに含んでもよい。本発明に係る緑色感光性樹脂組成物は、光重合開始補助剤（ｄ１）を含むことにより、感度がさらに高くなって、生産性を向上させることができる。
【００７９】
前記光重合開始補助剤（ｄ１）は、例えば、アミン化合物、カルボン酸化合物、チオール基を有する有機硫黄化合物からなる群より選択される１種以上の化合物が好ましく使用可能である。
【００８０】
前記アミン化合物としては、芳香族アミン化合物を使用することが好ましく、具体的には、トリエタノールアミン、メチルジエタノールアミン、トリイソプロパノールアミンなどの脂肪族アミン化合物、４−ジメチルアミノ安息香酸メチル、４−ジメチルアミノ安息香酸エチル、４−ジメチルアミノ安息香酸イソアミル、４−ジメチルアミノ安息香酸２−エチルヘキシル、安息香酸２−ジメチルアミノエチル、Ｎ，Ｎ−ジメチルパラトルイジン、４，４’−ビス（ジメチルアミノ）ベンゾフェノン（通称：ミヒラーケトン）、４，４’−ビス（ジエチルアミノ）ベンゾフェノンなどを使用することができる。
【００８１】
前記カルボン酸化合物は、芳香族ヘテロ酢酸類であることが好ましく、具体的には、フェニルチオ酢酸、メチルフェニルチオ酢酸、エチルフェニルチオ酢酸、メチルエチルフェニルチオ酢酸、ジメチルフェニルチオ酢酸、メトキシフェニルチオ酢酸、ジメトキシフェニルチオ酢酸、クロロフェニルチオ酢酸、ジクロロフェニルチオ酢酸、Ｎ−フェニルグリシン、フェノキシ酢酸、ナフチルチオ酢酸、Ｎ−ナフチルグリシン、ナフトキシ酢酸などが挙げられる。
【００８２】
前記チオール基を有する有機硫黄化合物の具体例としては、２−メルカプトベンゾチアゾール、１，４−ビス（３−メルカプトブチリルオキシ）ブタン、１，３，５−トリス（３−メルカプトブチルオキシエチル）−１，３，５−トリアジン−２，４，６（１Ｈ，３Ｈ，５Ｈ）−トリオン、トリメチロールプロパントリス（３−メルカプトプロピオネート）、ペンタエリスリトールテトラキス（３−メルカプトブチレート）、ペンタエリスリトールテトラキス（３−メルカプトプロピオネート）、ジペンタエリスリトールヘキサキス（３−メルカプトプロピオネート）、テトラエチレングリコールビス（３−メルカプトプロピオネート）などが挙げられる。
【００８３】
前記光重合開始剤（Ｄ）は、本発明の緑色感光性樹脂組成物の固形分総重量を基準として、アルカリ可溶性樹脂（Ｂ）と光重合性化合物（Ｃ）の固形分総含有量に対して０．１〜４０重量％、好ましくは１〜３０重量％含まれてもよい。つまり、アルカリ可溶性樹脂と光重合性化合物の固形分総含有量を基準として光重合開始剤０．１〜４０重量％を含むことができる。前記光重合開始剤（Ｄ）が前記０．１〜４０重量％の範囲内にあれば、緑色感光性樹脂組成物が高感度化されて露光時間が短縮されるので、生産性が向上し、高い解像度を維持できるので好ましい。また、上述した条件の組成物を用いて形成した画素部の強度と前記画素部の表面における平滑性が良好になり得る。
【００８４】
さらに、前記光重合開始補助剤（ｄ１）の場合、全体光重合開始剤中、１０〜１００重量％、好ましくは２０〜１００重量％含まれる。全体光重合開始剤中の光重合開始補助剤（ｄ１）の含有量が前記範囲を満足する場合、染料に対する感度の低下、現像工程中にパターンの短絡が発生する可能性を低減することができる。
【００８５】
また、前記光重合開始補助剤（ｄ１）をさらに使用する場合、前記光重合開始補助剤（ｄ１）は、本発明の緑色感光性樹脂組成物の固形分総重量を基準として、アルカリ可溶性樹脂（Ｂ）と光重合性化合物（Ｃ）の含有量に対して０．１〜４０重量％、好ましくは１〜３０重量％含まれてもよい。前記光重合開始補助剤（ｄ１）の使用量が前記０．１〜４０重量％の範囲内にあれば、緑色感光性樹脂組成物の感度がさらに高くなり、前記組成物を用いて形成されるカラーフィルタの生産性が向上する効果を提供する。
【００８６】
溶剤（Ｅ）
前記溶剤は、前記緑色感光性樹脂組成物を溶解させるものであれば特に制限はなく、特に、エーテル類、芳香族炭化水素類、ケトン類、アルコール類、エステル類、またはアミド類などが好ましい。具体的には、エチレングリコールモノメチルエーテル、エチレングリコールモノエチルエーテル、エチレングリコールモノプロピルエーテル、エチレングリコールモノブチルエーテル、ジエチレングリコールジメチルエーテル、ジエチレングリコールジエチルエーテル、ジエチレングリコールジプロピルエーテル、ジエチレングリコールジブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールジメチルエーテル、ジプロピレングリコールジエチルエーテル、ジプロピレングリコールジプロピルエーテル、およびジプロピレングリコールジブチルエーテルなどのエーテル類；ベンゼン、トルエン、キシレン、およびメシチレンなどの芳香族炭化水素類；メチルエチルケトン、アセトン、メチルアミルケトン、メチルイソブチルケトン、およびシクロヘキサノンなどのケトン類；エタノール、プロパノール、ブタノール、ヘキサノール、シクロヘキサノール、エチレングリコール、およびグリセリンなどのアルコール類；３−エトキシプロピオン酸エチル、３−メトキシプロピオン酸メチル、メチルセロソルブアセテート、エチルセロソルブアセテート、エチルアセテート、ブチルアセテート、アミルアセテート、メチルラクテート、エチルラクテート、ブチルラクテート、３−メトキシブチルアセテート、３−メチル−３−メトキシ−１−ブチルアセテート、メトキシペンチルアセテート、エチレングリコールモノアセテート、エチレングリコールジアセテート、エチレングリコールモノメチルエーテルアセテート、エチレングリコールモノエチルエーテルアセテート、ジエチレングリコールモノアセテート、ジエチレングリコールジアセテート、ジエチレングリコールモノブチルエーテルアセテート、プロピレングリコールモノアセテート、プロピレングリコールジアセテート、プロピレングリコールモノメチルエーテルアセテート、プロピレングリコールモノエチルエーテルアセテート、エチレンカーボネート、プロピレンカーボネート、およびγ−ブチロラクトンなどのエステル類などが挙げられる。前記溶剤は、例示した溶剤からなる群より選択される１種または２種以上を混合して使用することができる。また、塗布性および乾燥性の面で、沸点が１００〜２００℃でなければならず、プロピレングリコールモノメチルエーテルアセテート、プロピレングリコールモノエチルエーテルアセテート、シクロヘキサノン、エチルラクテート、ブチルラクテート、３−エトキシプロピオン酸エチル、および３−メトキシプロピオン酸メチルが好ましい。
【００８７】
前記溶剤は、緑色感光性樹脂組成物の総重量に対して２５〜８０重量％含まれてもよく、好ましくは３０〜７０重量％含まれてもよい。前記範囲において、ロールコーター、スピンコーター、スリットアンドスピンコーター、スリットコーター（またはダイコーター）、およびインクジェットなどの塗布装置で塗布した時、良好な塗布性を示すことができる。
【００８８】
添加剤（Ｆ）
本発明の緑色感光性樹脂組成物は、前記成分のほか、本発明の目的を阻害しない範囲で、当業者の必要に応じて、充填剤、他の高分子化合物、硬化剤、密着促進剤、紫外線吸収剤、凝集防止剤などの添加剤（Ｆ）を併用することも可能である。
【００８９】
前記充填剤は、具体的には、ガラス、シリカ、アルミナなどを使用することができるが、これらに限定されるものではない。
【００９０】
前記他の高分子化合物は、具体的には、エポキシ樹脂、マレイミド樹脂などの硬化性樹脂、ポリビニルアルコール、ポリアクリル酸、ポリエチレングリコールモノアルキルエーテル、ポリフルオロアルキルアクリレート、ポリエステル、ポリウレタンなどの熱可塑性樹脂などを使用することができるが、これらに限定されるものではない。
【００９１】
前記硬化剤は、深部硬化および機械的強度を高めるために使用され、具体的には、エポキシ化合物、多官能イソシアネート化合物、メラミン化合物、オキセタン化合物などを使用することができるが、これらに限定されるものではない。前記エポキシ化合物は、具体的には、ビスフェノールＡ系エポキシ樹脂、水素化ビスフェノールＡ系エポキシ樹脂、ビスフェノールＦ系エポキシ樹脂、水素化ビスフェノールＦ系エポキシ樹脂、ノボラック型エポキシ樹脂、その他芳香族系エポキシ樹脂、脂環族系エポキシ樹脂、グリシジルエステル系樹脂、グリシジルアミン系樹脂、またはこのようなエポキシ樹脂のブロム化誘導体、エポキシ樹脂およびそのブロム化誘導体以外の脂肪族、脂環族または芳香族エポキシ化合物、ブタジエン（共）重合体エポキシ化物、イソプレン（共）重合体エポキシ化物、グリシジル（メタ）アクリレート（共）重合体、トリグリシジルイソシアヌレートなどを使用することができるが、これらに限定されるものではない。前記オキセタン化合物は、具体的には、カーボネートビスオキセタン、キシレンビスオキセタン、アジペートビスオキセタン、テレフタレートビスオキセタン、シクロヘキサンジカルボン酸ビスオキセタンなどを使用することができるが、これらに限定されるものではない。
【００９２】
前記硬化剤は、硬化剤とともに、エポキシ化合物のエポキシ基、オキセタン化合物のオキセタン骨格を開環重合可能にする硬化補助化合物を併用することができる。前記硬化補助化合物は、具体的には、多価カルボン酸類、多価カルボン酸無水物類、酸発生剤などを使用することができる。前記カルボン酸無水物類は、エポキシ樹脂硬化剤として市販のものを用いることができる。市販の前記エポキシ樹脂硬化剤としては、例えば、商品名（アデカハードナーＥＨ−７００）（アデカ工業（株）製）、商品名（リカシッドＨＨ）（新日本理化（株）製）、商品名（ＭＨ−７００）（新日本理化（株）製）などが挙げられる。
【００９３】
前記例示した硬化剤および硬化補助化合物は、それぞれ単独でまたは２種以上混合して用いることができる。
【００９４】
前記密着促進剤は、具体的には、ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリルオキシプロピルトリメトキシシラン、３−メルカプトプロピルトリメトキシシラン、３−イソシアネートプロピルトリメトキシシラン、および３−イソシアネートプロピルトリエトキシシランからなる群より選択された単独またはこれらの混合物を使用することができる。
【００９５】
前記密着促進剤は、組成物の固形分に対して０．０１〜１０重量部、好ましくは０．０５〜２重量部含まれてもよい。
【００９６】
前記紫外線吸収剤は、具体的には、２−（３−ｔｅｒｔ−ブチル−２−ヒドロキシ−５−メチルフェニル）−５−クロロベンゾトリアゾール、アルコキシベンゾフェノンなどを使用することができるが、これらに制限されるわけではない。
【００９７】
前記凝集防止剤は、具体的には、ポリアクリル酸ナトリウムなどを使用することができるが、これらに制限されるわけではない。
【００９８】
本発明は、前記緑色感光性樹脂組成物で製造されるカラーフィルタを提供する。前記緑色感光性樹脂組成物を基材上に塗布し、光硬化および現像してパターンを形成することができる。
【００９９】
まず、前記緑色感光性樹脂組成物を基板または感光性樹脂組成物の固形分からなる層上に塗布した後、加熱乾燥して溶剤などの揮発成分を除去し、平滑な塗膜を得る。
【０１００】
塗布方法としては、スピンコート、流延塗布法、ロール塗布法、スリットアンドスピンコート、またはスリットコート法などによって実施される。塗布後、加熱乾燥（プリベーク）、または減圧乾燥後に加熱して溶剤などの揮発成分を揮発させる。加熱温度は７０〜２００℃であり、好ましくは８０〜１３０℃である。加熱乾燥後の塗膜厚さは１〜８μｍ程度である。前記塗膜に、目的のパターンを形成するためにマスクを介して紫外線を照射する。この時、露光部全体に均一に平行光線が照射されなければならず、マスクと基板との正確な位置合わせができるように、マスクアライナやステッパなどの装置を用いることが好ましい。紫外線を照射すると、紫外線が照射された部位の硬化が行われる。前記紫外線としては、ｇ線（波長：４３６ｎｍ）、ｈ線およびｉ線（波長：３６５ｎｍ）などを用いることができる。紫外線の照射量は、必要に応じて適宜選択可能であり、本発明ではこれを限定しない。硬化が終わった塗膜を現像液に接触させて非露光部を溶解させて現像すると、目的のパターン形状を有する硬化物を得ることができる。
【０１０１】
また、本発明は、前記カラーフィルタを含むディスプレイ素子を提供する。
【０１０２】
以下、本発明の理解のために好ましい実施例、比較例および実験例を提示するが、このような実施例、比較例および実験例は本発明を例示するものに過ぎず、添付した特許請求の範囲を制限するわけではなく、本発明の範疇および技術思想の範囲内で実施例、比較例および実験例に対する多様な変更および修正が可能であることは当業者にとって明らかであり、このような変形および修正が添付した特許請求の範囲に属することも当然である。
【０１０３】
＜顔料分散組成物の製造＞
製造例１．顔料分散組成物Ｍ１
顔料として、Ｃ．Ｉ．ピグメントグリーン５９  １２．０重量部、顔料分散剤として、ＤＩＳＰＥＲＢＹＫ−２００１（ＢＹＫ社製）５．０重量部、溶剤として、４−ヒドロキシ−４−メチル−２−ペンタノン１３．０重量部、プロピレングリコールメチルエーテルアセテート７０．０重量部をビーズミルによって１２時間混合／分散して、顔料分散組成物Ｍ１を製造した。
【０１０４】
製造例２．顔料分散組成物Ｍ２
顔料として、Ｃ．Ｉ．ピグメントグリーン５８  １２．０重量部、顔料分散剤として、ＤＩＳＰＥＲＢＹＫ−２００１（ＢＹＫ社製）５．０重量部、溶剤として、４−ヒドロキシ−４−メチル−２−ペンタノン１３．０重量部、プロピレングリコールメチルエーテルアセテート７０．０重量部をビーズミルによって１２時間混合／分散して、顔料分散組成物Ｍ２を製造した。
【０１０５】
製造例３．顔料分散組成物Ｍ３
顔料として、Ｃ．Ｉ．ピグメントグリーン３６  １２．０重量部、顔料分散剤として、ＤＩＳＰＥＲＢＹＫ−２００１（ＢＹＫ社製）５．０重量部、溶剤として、４−ヒドロキシ−４−メチル−２−ペンタノン１３．０重量部、プロピレングリコールメチルエーテルアセテート７０．０重量部をビーズミルによって１２時間混合／分散して、顔料分散組成物Ｍ３を製造した。
【０１０６】
製造例４．顔料分散組成物Ｍ４
顔料として、Ｃ．Ｉ．ピグメントイエロー１３８  １２．０重量部、顔料分散剤として、ＤＩＳＰＥＲＢＹＫ−２００１（ＢＹＫ社製）５．０重量部、溶剤として、４−ヒドロキシ−４−メチル−２−ペンタノン１３．０重量部、プロピレングリコールメチルエーテルアセテート７０．０重量部をビーズミルによって１２時間混合／分散して、顔料分散組成物Ｍ４を製造した。
【０１０７】
製造例５．顔料分散組成物Ｍ５
顔料として、Ｃ．Ｉ．ピグメントイエロー１５０  １２．０重量部、顔料分散剤として、ＤＩＳＰＥＲＢＹＫ−２００１（ＢＹＫ社製）４．０重量部、溶媒として、プロピレングリコールメチルエーテルアセテート４４重量部、およびプロピレングリコールメチルエーテル４０重量部をビーズミルによって１２時間混合／分散して、顔料分散組成物Ｍ５を製造した。
【０１０８】
製造例６．顔料分散組成物Ｍ６
顔料として、Ｃ．Ｉ．ピグメントイエロー１８５  １２．０重量部、顔料分散剤として、ＤＩＳＰＥＲＢＹＫ−２００１（ＢＹＫ社製）４．０重量部、溶媒として、プロピレングリコールメチルエーテルアセテート４４重量部、およびプロピレングリコールメチルエーテル４０重量部をビーズミルによって１２時間混合／分散して、顔料分散組成物Ｍ６を製造した。
【０１０９】
製造例７．顔料分散組成物Ｍ７
カーボンブラック２０．０重量部、分散剤として、アジスパーＰＢ８２１（味の素ファインテクノ株式会社）６重量部、溶媒として、プロピレングリコールモノメチルエーテルアセテート７４重量部をビーズミルで１２時間混合／分散して、顔料分散組成物Ｍ７を製造した。
【０１１０】
合成例１．アルカリ可溶性樹脂の合成
撹拌機、温度計、還流冷却管、滴下ロートおよび窒素導入管を備えたフラスコに、プロピレングリコールモノメチルエーテルアセテート１２０重量部、プロピレングリコールモノメチルエーテル８０重量部、ＡＩＢＮ２重量部、アクリル酸１３．０重量部、ベンジルメタアクリレート１０重量部、スチレン５７．０重量部、メチルメタアクリレート２０重量部、およびｎ−ドデシルメルカプト３重量部を投入し、窒素置換した。その後、撹拌し、反応液の温度を１１０℃に上昇させ、６時間反応した。このように合成されたアルカリ可溶性樹脂の固形分酸価は１００．２ｍｇＫＯＨ／ｇであり、ＧＰＣで測定した重量平均分子量Ｍｗは約１５１１０であった。
【０１１１】
実施例１〜６および比較例１〜３．緑色感光性樹脂組成物の製造
【０１１２】
【表１】
0006755822.tif 000002
（Ａ）顔料分散組成物：
（Ａ１）製造例１（顔料分散組成物Ｍ１、Ｃ．Ｉ．ピグメントグリーン５９）
（Ａ２）製造例２（顔料分散組成物Ｍ２、Ｃ．Ｉ．ピグメントグリーン５８）
（Ａ３）製造例３（顔料分散組成物Ｍ３、Ｃ．Ｉ．ピグメントグリーン３６）
（Ａ４）製造例４（顔料分散組成物Ｍ４、Ｃ．Ｉ．ピグメントイエロー１３８）
（Ａ５）製造例５（顔料分散組成物Ｍ５、Ｃ．Ｉ．ピグメントイエロー１５０）
（Ａ６）製造例６（顔料分散組成物Ｍ６、Ｃ．Ｉ．ピグメントイエロー１８５）
（Ａ７）製造例７（顔料分散組成物Ｍ７、カーボンブラック）
（Ｂ）アルカリ可溶性樹脂（合成例１のアルカリ可溶性樹脂）
（Ｃ）光重合性化合物：ジペンタエリスリトールヘキサアクリレート（ＫＡＹＡＲＤ  ＤＰＨＡ；日本化薬（株）製）
（Ｄ）光重合開始剤：
（Ｄ１）２−Ｏ−ベンゾイルオキシム−１−［４−（フェニルチオ）フェニル］−１，２−オクタンジオン（ＯＸＥ−０１；ＢＡＳＦ製）
（Ｄ２）２−メチル−２−モルホリノ−１−（４−メチルチオフェニル）プロパン−１−オン（Ｉｒｇａｃｕｒｅ９０７（Ｃｉｂａ  Ｓｐｅｃｉａｌｔｙ  Ｃｈｅｍｉｃａｌ社製））
（Ｅ）溶剤（プロピレングリコールモノメチルエーテルアセテート）
【０１１３】
実験例１．カラーフィルタの製造
前記実施例１〜６と比較例１〜３で製造された緑色感光性樹脂組成物を用いてカラーフィルタを製造した。
【０１１４】
具体的には、前記それぞれの緑色感光性樹脂組成物をスピンコーティング法で２インチ角のガラス基板（コーニング社製、「ＥＡＧＬＥ  ＸＧ」）上に塗布した後、加熱板上に置いて、１００℃の温度で３分間維持して薄膜を形成させた。次に、前記薄膜上に、透過率を１〜１００％の範囲で階段状に変化させるパターンと、３×３ｃｍの露光部パターンを有する試験フォトマスクを載せて、試験フォトマスクとの間隔を１００μｍにして紫外線を照射した。この時、紫外線光源は、ｇ、ｈ、ｉ線をすべて含有する１ＫＷの高圧水銀灯を用いて１００ｍＪ／ｃｍ２の照度で照射し、特別な光学フィルタは用いなかった。前記紫外線が照射された薄膜をｐＨ１０．５のＫＯＨ水溶液現像溶液に２分間浸漬して現像した。前記薄膜が塗布されたガラス板を蒸留水を用いて洗浄した後、窒素ガスを吹き付けて乾燥して、２００℃の加熱オーブンにて２５分間加熱してカラーフィルタを製造した。膜の厚さは膜厚測定装置（ＤＥＫＴＡＫ６Ｍ；Ｖｅｅｃｏ社製）を用いて測定し、測定された膜の厚さは２．２μｍであった。
【０１１５】
実験例２．特性評価
２．１分光測定
分光は、前記実験例１と試験フォトマスクを用いない以外は同様にしてカラーフィルタを製造した後、色度計（オリンパス社製、ＯＳＰ−２００）を用いて透過率を測定し、その結果を下記表２に示した。また、色度計（オリンパス社製、ＯＳＰ−２００）を用いて３８０ｎｍ〜７８０ｎｍの範囲の可視光領域におけるスペクトル透過率を測定し、その結果を表４および表５、図１および図２に示した。
【０１１６】
２．２反射率測定
前記実験例１と試験フォトマスクを用いない以外は同様にしてカラーフィルタを製造した後、コーティング面に２度正反射率を積分球反射率測定器（コニカミノルタ社、Ｓｐｅｃｔｒｏｐｈｏｔｏｍｅｔｅｒ  ＣＭ−３７００ｄ）により測定し、その結果を下記表２に示した。
【０１１７】
【表２】
0006755822.tif 000003
【０１１８】
表３は、評価基準を示すものである。
【０１１９】
【表３】
0006755822.tif 000004
【０１２０】
表２に示されているように、実施例１〜６は、比較例１〜３と比較して、外光反射効果が優れていることを確認した。
【０１２１】
【表４】
0006755822.tif 000005
【０１２２】
【表５】
0006755822.tif 000006
【０１２３】
表４および表５、図１および図２は、前記実験結果による、波長による透過率を示すものである。
【０１２４】
図１は、緑色感光性樹脂組成物が２．２μｍの厚さを有する硬化膜に形成時に、３８０〜７８０ｎｍの範囲の可視光領域におけるスペクトル透過率を示すグラフであり、図２は、緑色感光性樹脂組成物が２．２μｍの厚さを有する硬化膜に形成時に、５００ｎｍ〜５６０ｎｍの範囲の可視光領域におけるスペクトル透過率を示すグラフである。表４は、３８０ｎｍ〜４８０ｎｍおよび５８０ｎｍ〜７８０ｎｍの範囲の可視光領域中の一部波長のスペクトル透過率を示し、表５は、５００ｎｍ〜５６０ｎｍの範囲の可視光領域中の一部波長のスペクトル透過率を示す。
【０１２５】
図１に示されているように、黒色顔料が含まれていない比較例１および２では、緑色感光性樹脂組成物は２．２μｍの厚さを有する硬化膜に形成時に、３８０ｎｍ〜４８０ｎｍの波長と５８０ｎｍ〜７８０ｎｍの波長においてスペクトル透過率中の一部が２５％超過の透過率、５００ｎｍ〜５６０ｎｍの波長においてスペクトル透過率中の一部が７０％以上の透過率を示したが、黒色顔料を含む実施例では、緑色感光性樹脂組成物は２．２μｍの厚さを有する硬化膜に形成時に、３８０ｎｍ〜４８０ｎｍの波長におけるスペクトル透過率と５８０ｎｍ〜７８０ｎｍの波長におけるスペクトル透過率が２５％以下の透過率、５００ｎｍ〜５６０ｎｍの波長におけるスペクトル透過率が３０％以上７０％未満の透過率を示した。
【図１】
0006755822.tif 000007
【図２】
0006755822.tif 000008